상기 제조 한 음극 재 100 g 을 500 ㎖ 의 반응기 에 넣 은 후 , 소량 의 N - 메틸 피 롤리 돈 ( NMP ) 과 바인더 로 폴리 불화 비닐리덴 ( PVDF ) 을 투입 한 다음 믹서 ( mixer ) 를 이용 하 여 혼련 하 여 극판 제조 용 슬러리 를 제조 하 였 다 . 그 다음 상기 제조 한 극판 제조 용 슬러리 를 구리 호일 상 에 압착 건조 하 여 전극 으로 사용 하 였 다 . 이때 , 전극 의 압착 후 밀도 는 1 . 5 g / ㎤, 전극 두께 는 70 ㎛ 이 었 다 .